(57)【要約】【課題】  本発明は、離型性、耐熱性、耐光性等に優れた受容層を形成することが可能であり、さらに保存性に優れた熱転写受像シート用受容層形成用塗工液を提供することを主目的とするものである。【解決手段】  本発明は、水酸基を含有する水酸基含有樹脂と、活性メチレン系ブロックイソシアネートとを含有することを特徴とする熱転写受像シート用受容層形成用塗工液を提供することにより上記目的を達成するものである。【選択図】      無し【特許請求の範囲】
【請求項１】
水酸基を含有する水酸基含有樹脂と、活性メチレン系ブロックイソシアネートとを含有することを特徴とする熱転写受像シート用受容層形成用塗工液。
【請求項２】
前記水酸基含有樹脂がポリビニルアセタール系樹脂であることを特徴とする請求項１に記載の熱転写受像シート用受容層形成用塗工液。
【請求項３】
請求項１または請求項２に記載の熱転写受像シート用受容層形成用塗工液を硬化させてなることを特徴とする受容層。
【請求項４】
基材上に請求項３に記載の受容層を備えることを特徴とする熱転写受像シート。
【発明の詳細な説明】
【技術分野】
【０００１】
本発明は、熱転写受像シートの受容層を形成するために用いられる熱転写受像シート用受容層形成用塗工液に関するものである。
【背景技術】
【０００２】
従来、簡便な印刷方法として熱転写法が広く使用されている。熱転写法は、基材の一方の面に受容層が設けられた熱転写受像シートと、熱転写リボンとを重ね合わせ、サーマルヘッド等の加熱手段により熱転写リボンの色材を選択的に熱転写受像シート上に転写する方法である。
【０００３】
このような熱転写受像シートに用いられる受容層は、熱転写リボンから移行してくる色材を受容し、形成された文字、画像等を維持する機能を有し、受容層の主成分としては、一般的に樹脂が使用されている。このような受容層においては、熱転写シートのバインダー樹脂に対して、印画時の熱融着を防止する目的で離型剤を添加することが公知となっている。また、樹脂に含まれる水酸基等と、イソシアネート化合物等の架橋剤とを反応させ、受容層の離型性、耐熱性耐光性等を向上させる試みがなされている。例えば、特許文献１においては、水酸基等を有する樹脂と、多官能イソシアネートとを含む組成物を熱硬化させた熱転写受像シートが開示されている。
【０００４】
また、通常、上記受容層は、受容層形成用塗工液を基材等に塗布し、乾燥させることによって得られるのであるが、受容層の離型性、耐熱性、耐光性等を向上させるという観点からは、塗工液に含まれる樹脂が、架橋剤と反応する水酸基等の官能基を豊富に有していることが好ましい。しかしながら、このような樹脂を塗工液に使用すると、常温で樹脂が
架橋剤と反応することによりゲル化し、塗工液の保存性（ポットライフ）を悪化させるという問題があった。
【０００５】
【特許文献１】特開平０８−９９４７０号公報
【発明の開示】
【発明が解決しようとする課題】
【０００６】
本発明は、上記問題点に鑑みてなされたものであり、離型性、耐熱性等に優れた受容層を形成することが可能であり、さらに保存性に優れた熱転写受像シート用受容層形成用塗工液を提供することを主目的とするものである。
【課題を解決するための手段】
【０００７】
上記目的を達成するために、本発明は水酸基を含有する水酸基含有樹脂と、活性メチレン系ブロックイソシアネートとを含有することを特徴とする熱転写受像シート用受容層形成用塗工液を提供する。
【０００８】
本発明によれば、所定の温度以上になって反応性を発揮する活性メチレン系ブロックイソシアネートを用いることにより、水酸基を豊富に含有する水酸基含有樹脂を熱転写受像シート用受容層形成用塗工液に用いた場合であっても、ゲル化等を生じることなく、良好な保存性を有する熱転写受像シート用受容層形成用塗工液を得ることができる。
また、このような熱転写受像シート用受容層形成用塗工液から、受容層を形成することにより、従来よりも多くの架橋点を有する受容層を得ることができ、離型性、耐熱性等に優れた受容層を得ることができる。
また、上記活性メチレン系ブロックイソシアネートは、所定の温度以上になって反応性を発揮するため、熱転写受像シート用受容層形成用塗工液のゲル化等を抑制することができる。
さらに、上記活性メチレン系ブロックイソシアネートは、反応性を発揮する加熱温度が比較的低いことから、本発明の熱転写受像シート用受容層形成用塗工液を用いて、基材上へ受容層を形成する際に、基材の熱的ダメージを軽減することができる。
【０００９】
また、本発明においては、上記水酸基含有樹脂がポリビニルアセタール系樹脂であることが好ましい。上記水酸基含有樹脂としてポリビニルアセタール系樹脂を用いることにより、イソシアネートとの架橋密度を高めることができ、本発明の熱転写受像シート用受容層形成用塗工液から離型性、耐熱性等に優れた受容層を容易に形成することができるからである。
【００１０】
また、本発明は、上記熱転写受像シート用受容層形成用塗工液を硬化させてなることを特徴とする受容層を提供する。本発明によれば上記熱転写受像シート用受容層形成用塗工液から受容層を形成することにより、離型性、耐熱性等に優れた受容層を得ることができる。
【００１１】
また本発明は、基材上に上記受容層を備えることを特徴とする熱転写受像シートを提供する。
【００１２】
本発明によれば、上記受容層を備えることにより、離型性、耐熱性等に優れた受容層を有する熱転写受像シートを得ることができる。
【発明の効果】
【００１３】
本発明の熱転写受像シート用受容層形成用塗工液は、水酸基を豊富に含む水酸基含有樹脂を含有するものの保存性（ポットライフ）に優れ、離型性、耐熱性等に優れた受容層を形成することができるという効果を奏する。
【発明を実施するための最良の形態】
【００１４】
以下、本発明の熱転写受像シート用受容層形成用塗工液、受容層、および熱転写受像シートについて説明する。
【００１５】
Ａ．熱転写受像シート用受容層形成用塗工液
本発明の熱転写受像シート用受容層形成用塗工液（以下、単に受容層形成用塗工液と称する。）は、水酸基を含有する水酸基含有樹脂と、活性メチレン系ブロックイソシアネートとを含有することを特徴とするものである。
【００１６】
本発明によれば、所定の温度以上になって反応性を発揮する活性メチレン系ブロックイソシアネートを用いることにより、水酸基を豊富に含有する水酸基含有樹脂を用いる場合であってもゲル化等が起こらず、良好な保存性を有する受容層形成用塗工液を得ることができる。
また、このような受容層形成用塗工液を用いることにより、従来の受容層よりも多くの架橋点を有するものとすることができ、離型性、耐熱性等に優れた受容層を得ることができる。
【００１７】
本発明の受容層形成用塗工液は、少なくとも後述する水酸基含有樹脂と、後述する活性メチレン系ブロックイソシアネートとを含有するものである。以下、本発明の受容層形成用塗工液の各構成について説明する。
【００１８】
１．水酸基含有樹脂
まず、本発明に用いられる水酸基含有樹脂について説明する。本発明に用いられる水酸基含有樹脂は、水酸基を有するものであれば特に限定されるものではない。なかでも本発明においては、水酸基の含有量が５〜５０ｍｏｌ％の範囲内であることが好ましく、特に、５〜３５ｍｏｌ％の範囲内であることが好ましい。このような水酸基含有樹脂を用いることにより、本発明の受容層形成用塗工液から離型性、耐熱性、耐光性等に優れた受容層を得ることができるからである。
【００１９】
また、本発明に用いられる水酸基含有樹脂の数平均分子量としては、良好な保存性を有する受容層形成用塗工液を得ることができれば特に限定されるものではないが、通常、１５，０００〜１５０，０００の範囲内が好ましく、特に、４０，０００〜１３０，０００の範囲内が好ましい。
【００２０】
本発明に用いられる水酸基含有樹脂は、良好な保存性を有する受容層形成用塗工液を得ることができれば特に限定されるものではない。このような水酸基含有樹脂としては、ポリビニルアセタール系樹脂、水酸基を有するポリ塩化ビニル系樹脂等を挙げることができる。なかでも本発明においては、ポリビニルアセタール系樹脂を使用することが好ましい。
ここで、上記ポリビニルアセタール系樹脂とは、ポリビニルアルコールの水酸基部分に各種アルデヒドを反応させて得られる樹脂の総称である。
【００２１】
る上記ポリビニルアセタール系樹脂としては、例えば、ポリビニルブチラール系樹脂、ポリビニルホルマール系樹脂、ポリビニルアセトアセタール系樹脂、ポリビニルベンザール系樹脂、ポリビニルフェニルアセタール系樹脂、およびこれらの共重合体等を挙げることができる。なかでも本発明においては、ポリビニルブチラール系樹脂およびポリビニルアセトアセタール系樹脂がより好ましい。このような樹脂を用いることにより、離型性、耐熱性等に優れた受容層を容易に形成できる受容層形成用塗工液を得ることができるからである。
【００２２】
２．活性メチレン系ブロックイソシアネート
次に、本発明に用いられる活性メチレン系ブロックイソシアネートについて説明する。本発明に用いられる活性メチレン系ブロックイソシアネートは、加熱により所定の温度以上になった時点で反応性を発揮するものである。このような活性メチレン系ブロックイソシアネートは通常、常温付近で反応性を発揮しないため、このような活性メチレン系ブロックイソシアネートを用いることにより、受容層形成用塗工液のゲル化等を抑制することができる。したがって、本発明によれば、良好な保存性を有する受容層形成用塗工液を得ることができる。
【００２３】
本発明に用いられる活性メチレン系ブロックイソシアネートは、加熱することによってブロック剤が解離し、活性なイソシアネート基が再生されてポリオールとの反応性を発現するものであれば特に限定されない。本発明に用いられる上記ブロック剤としては、フェノール系、活性メチレン系、メルカプタン系、酸アミド系、酸イミド系、イミダゾール系、オキシム系等を挙げることができる。
【００２４】
本発明に用いられる活性メチレン系ブロックイソシアネートは、塗工する基材への熱的ダメージを抑制する点からも、低温反応型の活性メチレン系ブロックイソシアネートを用いることが好ましい。
このような、低温反応型の活性メチレン系ブロックイソシアネートとしては、特開昭５２−１１６４２０、特開昭５７−１２１０６５、特開平８−２２５６３０等に記載されているアセト酢酸エステル、マロン酸ジエステル等の活性メチレン化合物を用いたブロックポリイソシアネート等が挙げることができる。
【００２５】
本発明に用いられる活性メチレン系ブロックイソシアネートが上記反応性を発揮する温度は、８０℃以上が好ましく、特に８０〜１４０℃の範囲内が好ましく、中でも、９０〜１２０℃の範囲内が好ましい。常温近辺で受容層形成用塗工液がゲル化することを抑制することができ、受容層形成用塗工液の保存性を向上させることができるからである。また、反応性を発揮する温度が１４０℃よりも高い場合、本発明の受容層形成用塗工液を基材に塗工して受容層を形成する際に、基材が熱的ダメージを受けやすくなるため不適である。
【００２６】
また、本発明の受容層形成用塗工液における活性メチレン系ブロックイソシアネートの含有量は、上記水酸基含有樹脂の水酸基に対して、０．５〜１０化学当量の範囲内が好ましく、特に、１〜３化学当量の範囲内が好ましい。このような範囲内であれば、上記水酸基含有樹脂を充分に架橋することができ、本発明の受容層形成用塗工液から所望の離型性、耐熱性を有する受容層を形成することができるからである。
【００２７】
３．離型剤
本発明の受容層形成用塗工液は、受容層の離型性を向上させるために、離型剤を含有していることが好ましい。このような離型剤としては、ポリシロキサン、シリコーンオイル、リン酸エステル系界面活性剤、弗素系界面活性剤等を挙げることができる。なかでも本発明においては、シリコーンオイルを好適に用いることができる。
【００２８】
上記シリコーンオイルとしては、エポキシ変性、アルキル変性、アミノ変性、カルボキシル変性、アルコール変性、フッ素変性、アルキルアラルキルポリエーテル変性、エポキシ・ポリエーテル変性、ポリエーテル変性等の変性シリコーンオイルが挙げることができる。本発明においては、離型剤として、１種若しくは２種以上の混合物を用いることができる。
【００２９】
本発明の受容層形成用塗工液における上記離型剤の含有量は、上記水酸基含有樹脂１００重量部に対して、０．５〜３０重量部の範囲内が好ましい。
【００３０】
４．溶媒
本発明の受容層形成用塗工液は、溶媒を含有するものであっても良く、溶媒を含有しないものであっても良い。本発明に用いられる溶媒としては、例えば、メタノール、エタノール、プロパノール等のアルコール系溶媒、トルエン、キシレン等の芳香族系溶媒、メチルエチルケトン、メチルイソブチルケトン、シクロヘキサノン等のケトン系溶媒、酢酸エチル、酢酸ブチル等のエステル系溶媒、テトラヒドロフラン、ジオキサン等のエーテル系溶媒、あるいはこれらの混合溶媒等を挙げることができる。
【００３１】
５．その他
また、本発明の受容層形成用塗工液は、必要に応じて、滑剤、紫外線吸収剤、光安定剤、酸化防止剤等を含有していても良い。本発明に用いられる滑剤は、熱転写を行う際に、熱転写リボン等の走行性を良好に保つために用いられるものである。上記滑剤としては、受容層の色材受容性を阻害せず、熱転写リボン等の走行性を良好に保つことができるものであれば特に限定されるものではないが、具体的には炭酸カルシウム、シリカ、および硫酸バリウム等の無機系滑剤、ポリテトラフルオロエチレン、ポリエチレン、ワックス類（脂肪酸、脂肪族アルコール、脂肪族アマイド等）、および高級脂肪酸の金属塩（ステアリン酸亜鉛）等の有機系滑剤、が挙げられる。中でもシリカおよび脂肪酸アマイドを使用することが好ましい。
【００３２】
また、上記滑剤の含有量は、上記水酸基含有樹脂に対して７〜２０質量％の範囲内が好ましく、中でも７〜１５質量％の範囲内であることが好ましい。滑剤の含有量が上記範囲内にあれば、熱転写リボン等の走行性を良好に維持できるからである。また、本発明においては、上述した滑剤１種類のみを使用しても良く、２種類以上を混合して使用しても良い。なお、走行性の観点から、上述した有機系滑剤および無機系滑材を併用して使用することが好ましい。
【００３３】
Ｂ．受容層
次に、本発明の受容層について説明する。本発明の受容層は、上記受容層形成用塗工液を硬化させてなることを特徴とするものである。本発明によれば、上記受容層形成用塗工液を用いることにより、離型性、耐熱性、耐光性等に優れた受容層を得ることができる。
【００３４】
本発明の受容層は、上記受容層形成用塗工液を、後述する基材等に塗布し、その後、上記受容層形成用塗工液を硬化させることにより得ることができる。上記受容層形成用塗工液を塗布する方法としては、特に限定されるものではないが、例えば、グラビアロール法、コンマコート法、バーコート法等を挙げることができる。
【００３５】
また、上記受容層形成用塗工液を硬化させる硬化させる方法としては、特に限定されるものではないが、具体的には、上記受容層形成用塗工液を加熱する方法が挙げられる。また、加熱温度としては、受容層形成用塗工液に含まれる上記活性メチレン系ブロックイソシアネートが上記反応性を発現する温度以上であれば、特に限定されるものではなく、上記活性メチレン系ブロックイソシアネートの特性、基材等への熱的ダメージ等を考慮して適宜選択することができる。
【００３６】
上記受容層形成用塗工液を塗布することにより、本発明の受容層を形成する場合において、上記受容層形成用塗工液の塗工量としては、０．５〜６．０ｇ／ｃｍ２の範囲内が好ましく、特に１．０〜４．０ｇ／ｃｍ２の範囲内が好ましい。このような範囲内であれば、良好な色材受容性を発揮することができる受容層を得ることができるからである。
【００３７】
また、本発明の受容層は、色材に対する受容性を向上させるために、表面にコロナ放電処理、オゾン処理等が施されていても良い。
【００３８】
Ｃ．熱転写受像シート
次に、本発明の熱転写受像シートについて説明する。本発明の熱転写受像シートは、基材上に上記受容層を備えることを特徴とするものである。本発明によれば、上記受容層を備えることにより、離型性、耐熱性、耐光性等に優れた受容層を備えた熱転写受像シートを得ることができる。
【００３９】
１．受容層
本発明の熱転写受像シートに用いられる受容層については、上記「Ｂ．受容層」と同様であるので、ここでの説明は省略する。
【００４０】
２．基材
本発明の熱転写受像シートに用いられる基材については、一般的な熱転写受像シートに使用するものであれば、特に限定されるものではないが、具体的には、上質紙（酸性紙、中性紙）、合成紙、コート紙、含浸紙、紙間強化紙等の紙、透明、半透明、または着色フィルム、およびプラスチック等を挙げることができる。
【００４１】
３．熱転写受像シート
本発明の熱転写受像シートは、上記受容層以外に、易接着プライマー層を有していても良い。易接着プライマー層は、基材と受容層との間に設けられて、これらの密着性を向上させる役割を果たすものである。このような易接着プライマー層の原料としては、例えば、ポリウレタン樹脂、ポリカーボネート樹脂、ポリアミド樹脂、アクリル樹脂、エポキシ樹脂、ウレタン樹脂、塩素化ポリプロピレン、ポリエチレンイミン、アルキルチタネート等を使用することができる。また、必要に応じて着色剤、白色顔料、熱安定剤、難燃剤、紫外線吸収剤、ラジカル補足剤等を含有させることもできる。
【００４２】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。
【実施例】
【００４３】
以下、実施例を挙げて本発明を具体的に説明する。
【００４４】
（熱転写シートの作成）
基材シートとして厚さ６μｍのポリエチレンテレフタレートフィルムを用い、一方の面に耐熱性背面層を設け、他方の面に下記組成の染料層塗工液を乾燥時の塗布量が１．０ｇ／ｍ２となるようにワイヤーバーにより塗布および乾燥（８０℃、５分）させて本発明の熱転写シートを得た。
【００４５】
（染料層塗工液の組成）
Ｃ．Ｉ．ディスパースイエロー２３１                            ３．６重量部
ポリエステル樹脂（バイロン２００、東洋紡績（株）製）          ３．０重量部
メチルエチルケトン                                          ４６．７重量部
トルエン                                                    ４６．７重量部
【００４６】
（１）実施例１
基材シートとして厚さ１５０μｍの合成紙ＹＵＰＯ  ＦＰＧ＃１５０（王子油化製）を用いた。該基材シートの一方の面に下記組成の受容層塗工液を乾燥時４．０ｇ／ｍ２となるようにワイヤーバーにより塗布および乾燥（１２０℃、３分）させて本発明の熱転写受像シートを得た。
【００４７】
＜受容層塗工液の組成（実施例１）＞
ポリビニルブチラール樹脂
（ＢＭ−１、水酸基量３４ｍｏｌ％、積水化学工業（株）製）      １０重量部
活性メチレン系ブロックイソシアネート
（デュラネートＭＦ−Ｋ６０Ｘ、旭化成工業（株）製）    １．０重量部
アクリル変性シリコーン（ＦＳ７３０、日本油脂（株）製）      ０．１重量部
メチルエチルケトン                                            ４５重量部
トルエン                                                      ４５重量部
【００４８】
（２）実施例２
実施例１に記載の上記受容層塗工液（実施例１）の代わりに、下記組成の受容層塗工液（実施例２）を使用した以外は実施例１と同様にして本発明の熱転写受像シートを得た。
【００４９】
＜受容層塗工液（実施例２）＞
ポリビニルブチラール樹脂
（ＢＭ−１、水酸基量３４ｍｏｌ％、積水化学工業（株）製）        １０重量部
活性メチレン系ブロックイソシアネート
（デュラネートＭＦ−Ｋ６０Ｘ、旭化成工業（株）製）      １．５重量部
アクリル変性シリコーン（ＦＳ７３０、日本油脂（株）製）        ０．１重量部
メチルエチルケトン                                              ４５重量部
トルエン                                                        ４５重量部
【００５０】
（３）実施例３
実施例１に記載の受容層塗工液（実施例１）のポリビニルブチラール樹脂の代わりに、ポリビニルブチラール樹脂（ＢＨ−Ａ、水酸基量３１ｍｏｌ％、積水化学工業（株）製）を使用した以外は実施例１と同様にして本発明の熱転写受像シートを得た。
【００５１】
（４）実施例４
実施例１に記載の受容層塗工液（実施例１）のポリビニルブチラール樹脂の代わりに、ポリビニルアセタール樹脂（ＢＸ−１、水酸基量３３ｍｏｌ％、積水化学工業（株）製）を使用した以外は実施例１と同様にして本発明の熱転写受像シートを得た。
【００５２】
（５）実施例５
実施例１に記載の受容層塗工液（実施例１）の代わりに、下記組成の受容層塗工液（実施例５）を使用した以外は実施例１と同様にして本発明の熱転写受像シートを得た。
【００５３】
＜受容層塗工液（実施例５）＞
ポリビニルブチラール樹脂
（ＢＭ−１、水酸基量３４ｍｏｌ％、積水化学工業（株）製）          １０重量部
活性メチレン系ブロックイソシアネート
（デュラネートＭＦ−Ｋ６０Ｘ、旭化成工業（株）製）        １．０重量部
ポリエーテル変性シリコーン
（ＫＦ−６１５Ａ、信越化学工業（株）製）            ０．２重量部
メチルエチルケトン                                                ４５重量部
トルエン                                                          ４５重量部
【００５４】
（６）比較例１
実施例１に記載の受容層塗工液（実施例１）の代わりに、下記組成の受容層塗工液（比較例１）を使用した以外は実施例４と同様にして比較の熱転写受像シートを得た。
【００５５】
＜受容層塗工液（比較例１）＞
ポリビニルブチラール樹脂
（ＢＭ−１、水酸基量３４ｍｏｌ％、積水化学工業（株）製）          １０重量部
アクリル変性シリコーン（ＦＳ７３０、日本油脂（株）製）          ０．１重量部
メチルエチルケトン                                                ４５重量部
トルエン                                                          ４５重量部
【００５６】
（７）比較例２
実施例１に記載の受容層塗工液（実施例１）の代わりに、下記組成の受容層塗工液（比較例２）を使用した以外は実施例１と同様にして比較の熱転写受像シートを得た。
【００５７】
＜受容層塗工液（比較例２）＞
ポリビニルブチラール樹脂（ＢＭ−１、積水化学工業（株）製            １０重量部
ヘキサメチレンジイソシアネート（Ａ−６５、三井武田ケミカル（株）製）  １重量部
硬化触媒（ＳＣＡＴ−５２Ａ、三井武田ケミカル（株）製）          ０．０１重量部
アクリル変性シリコーン（ＦＳ７３０、日本油脂（株）製）            ０．１重量部
メチルエチルケトン                                                  ４５重量部
トルエン                                                            ４５重量部
【００５８】
（８）参考例１
実施例１において、乾燥温度を８０℃３分とした以外は実施例１と同様にして比較の熱転写受像シートを得た。
【００５９】
（９）参考例２
実施例１記載の受容層塗工液（実施例１）の代わりに、下記組成の受容層塗工液（参考例２）を使用した以外は実施例１と同様にして比較の熱転写受像シートを得た。
【００６０】
＜受容層塗工液（参考例２）＞
ポリビニルブチラール樹脂
（ＢＭ−１、水酸基量３４ｍｏｌ％、積水化学工業（株）製）          １０重量部
活性メチレン系ブロックイソシアネート
（デュラネートＭＦ−Ｋ６０Ｘ、旭化成工業（株）製）          ０．１重量部
アクリル変性シリコーン（ＦＳ７３０、日本油脂（株）製）            ０．１重量部
メチルエチルケトン                                                  ４５重量部
トルエン                                                            ４５重量部
【００６１】
次に、上記のとおり作成した受容層塗工液について、下記に示す評価を行った。
【００６２】
上記の手順で作成した受容層塗工液（実施例１）および受容層塗工液（実施例２）について、塗工液作成後３時間、２４時間経過したときの塗工液の状態を評価した。
（評価基準）
○：塗工液作成時から変化なし
△：塗工液作成時より増粘
×：塗工液が硬化（ゲル化）
【００６３】
次に、上記の手順で作成した熱転写シートと熱転写受像シートとを組み合わせて、下記に示す評価を行った。
【００６４】
上記の手順で作成した熱転写シートおよび熱転写受像シートについて、熱転写受像シートの受容層部と熱転写シートの染料層部とを重ね合わせ、解像度３００ｄｏｔ／ｉｎｃｈ、平均抵抗値５３００Ωのサーマルヘッドとプラテンロールで圧接し、０．３Ｗ／ｄｏｔの印加エネルギーでベタパターンを、送り速度２．０ｍｓ／ｌｉｎｅで染料部の背面から該サーマルヘッドで加熱して受容層上に画像を形成し、印画物を得た。
【００６５】
＜離型性評価＞
上記の手順で得られた印画物を目視で観察し、印画時の受容層の取られによる白抜けを評価した。
（評価基準）
○：問題なし。
△：若干の白抜けが認められる。
×：白抜けが著しく認められる。
【００６６】
＜総合評価＞
上記評価より、受容層塗工液および印画物の性能を総合的に示した。
○：性能が良好である。
△：性能が若干劣る。
×：性能が著しく劣る。
【００６７】
【表１】
2006281623.tif 000002
【００６８】
上記に示した表１において、比較例１はブロックイソシアネートを含有しない受容層塗工液を用いた場合の結果であり、離型性が劣っており、性能的に十分ではない。比較例３は通常のヘキサメチレンジイソシアネートを含有した受容層塗工液を用いた場合の結果であり、塗工液のポットライフが著しく短く、受容層塗工液としての性能として十分でない。参考例１はブロックイソシアネートを含有した受容層塗工液を８０℃で乾燥させた場合の結果であり、乾燥温度が低い場合にはブロックイソシアネートと水酸基含有樹脂との反応が十分に進行しておらず、離型性が若干劣ることが示されている。参考例２はブロックイソシアネートの含有量が少ない受容層塗工液を用いた場合の結果であるが、含有量が少ないために離型性向上の効果が最大限には得られないことが示されている。
【００６９】
以上の結果から、本発明により、離型性、耐熱性等に優れた受容層を形成することが可能であり、さらに保存性に優れた受容層形成用塗工液を得ることができる。